(57)【要約】【課題】基材との密着性及び耐冷熱負荷性に優れた複層塗膜形成方法を提供すること。【解決手段】基材上に、工程（１）：トリアルコキシシリルチオ官能シランカップリング剤を含有するプライマー組成物（Ａ）を塗布して、プライマー層を形成する工程、工程（２）：前記工程（１）でプライマー層が形成された基材上に、下塗り塗料組成物（Ｂ）を塗装して下塗り塗膜を形成する工程、工程（３）：前記工程（２）で下塗り塗膜が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、を含むことを特徴とする複層塗膜形成方法。【選択図】なし【特許請求の範囲】
【請求項１】
基材上に、
工程（１）：トリアルコキシシリルチオ官能シランカップリング剤を含有するプライマー組成物（Ａ）を塗布して、プライマー層を形成する工程、
工程（２）：前記工程（１）でプライマー層が形成された基材上に、下塗り塗料組成物（Ｂ）を塗装して下塗り塗膜を形成する工程、
工程（３）：前記工程（２）で下塗り塗膜が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、を含むことを特徴とする複層塗膜形成方法。
【請求項２】
基材上に、
工程（１）：トリアルコキシシリルチオ官能シランカップリング剤を含有するプライマー組成物（Ａ）を塗布して、プライマー層を形成する工程、
工程（２）：前記工程（１）でプライマー層が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、を含むことを特徴とする複層塗膜形成方法。
【請求項３】
プライマー層の膜厚が１μｍ以下である請求項１または２に記載の複層塗膜形成方法。
【発明の詳細な説明】
【技術分野】
【０００１】
本発明は、基材との密着性、耐水性及び耐冷熱負荷性に優れた複層塗膜を形成するための方法に関する。
【背景技術】
【０００２】
従来、基材上に優れた外観及び性能等を付与することを目的として、該基材上に塗料組成物を塗装し、形成されたウエット塗膜を硬化させて塗膜を形成することが行われている。該塗膜は一般に、上記基材との高い密着性を有することが求められ、さらに最近は、高い耐冷熱負荷性を有することも求められている。
【０００３】
特許文献１には、特定のポリエステル樹脂、エポキシ樹脂及び有機溶剤を含有し、かつ該ポリエステル樹脂とエポキシ樹脂との含有割合が特定の範囲内であるコーティング剤が、基材や金属蒸着層に対する密着性が高く、冷熱衝撃処理や熱水処理に付されても十分な耐性を有する塗膜を形成できることが記載されている。しかしながら、該コーティング剤においても、特に形成される塗膜が比較的厚い場合に、基材との密着性、耐水性及び耐冷熱負荷性が不十分な場合があるという課題があった。
【先行技術文献】
【特許文献】
【０００４】
【特許文献１】特開２０１３−１８９５０７号公報
【発明の概要】
【発明が解決しようとする課題】
【０００５】
本発明は上記事情を勘案してなされたものであり、基材との密着性、耐水性及び耐冷熱負荷性に優れた複層塗膜形成方法を提供することを目的とするものである。
【課題を解決するための手段】
【０００６】
本発明の一態様によれば、
項１．基材上に、
工程（１）：トリアルコキシシリルチオ官能シランカップリング剤を含有するプライマー組成物（Ａ）を塗布して、プライマー層を形成する工程、
工程（２）：前記工程（１）でプライマー層が形成された基材上に、下塗り塗料組成物（Ｂ）を塗装して下塗り塗膜を形成する工程、
工程（３）：前記工程（２）で下塗り塗膜が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、を含む複層塗膜形成方法、
項２．基材上に、
工程（１）：トリアルコキシシリルチオ官能シランカップリング剤を含有するプライマー組成物（Ａ）を塗布して、プライマー層を形成する工程、
工程（２）：前記工程（１）でプライマー層が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、を含む複層塗膜形成方法、
が提供される。
【発明の効果】
【０００７】
本発明の複層塗膜形成方法は、基材との密着性、耐水性及び耐冷熱負荷性に優れた複層塗膜を形成できるという効果を奏することができる。
【発明を実施するための形態】
【０００８】
以下、本発明の複層塗膜形成方法について、さらに詳細に説明する。
【０００９】
本発明の複層塗膜形成方法の一態様は、
基材上に、
工程（１）：トリアルコキシシリルチオ官能シランカップリング剤を含有するプライマー組成物（Ａ）を塗布して、プライマー層を形成する工程、
工程（２）：前記工程（１）でプライマー層が形成された基材上に、下塗り塗料組成物（Ｂ）を塗装して下塗り塗膜を形成する工程、
工程（３）：前記工程（２）で下塗り塗膜が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、
を含むことを特徴とする。
【００１０】
基材
本発明の複層塗膜形成方法が適用される基材の材質としては、特に制限はなく、無機材料、有機材料、或いは、有機と無機とのハイブリッド材料のいずれであってもよい。
【００１１】
上記無機材料としては、例えば、鉄、アルミニウム、真鍮、銅、ブリキ、ステンレス鋼、亜鉛メッキ鋼、亜鉛合金（Ｚｎ−Ａｌ、Ｚｎ−Ｎｉ、Ｚｎ−Ｆｅ等）メッキ鋼等の金属材料；ガラス；セメント；コンクリート；ポリシロキサン等が挙げられる。
【００１２】
前記有機材料は有機樹脂を含む材料であり、該有機樹脂としては、例えば、ポリメチルメタクリレートなどのアクリル樹脂、ポリエチレンテレフタレート、ポリエチレンナフタレート、ポリ−１、４−シクロヘキサンジメチレンテレフタレート、ポリエチレン−１、２−ジフェノキシエタン−４、４’−ジカルボキシレート、ポリブチレンテレフタレートなどのようなポリエステル樹脂、エピコート（商品名：油化シェルエポキシ（株）製）などの市販品に代表されるエポキシ樹脂、ポリカーボネート樹脂、ポリイミド樹脂、ノボラック樹脂、フェノール樹脂、アクリロニトリル−ブタジエン−スチレン（ＡＢＳ）樹脂、塩化ビニリデン樹脂、ポリウレタン樹脂、セルロースエステル（例、トリアセチルセルロース、ジアセチルセルロース、プロピオニルセルロース、ブチリルセルロース、アセチルプロピオニルセルロース、ニトロセルロース）、ポリアミド、ポリスチレン（例、シンジオタクチックポリスチレン）、ポリオレフィン（例、ポリプロピレン、ポリエチレン、ポリメチルペンテン）、ポリスルホン、ポリエーテルスルホン、ポリアリレート、ポリエーテルイミド、ポリエーテルケトン等が挙げられる。
【００１３】
また、上記有機材料は、その成分の一部として、顔料及び／又は繊維を含有するものであってもよい。
【００１４】
上記顔料としては、例えば、炭酸カルシウム、シリカ、硫酸バリウム、炭酸バリウム、タルク、クレー、カオリン、水酸化アルミニウム、酸化マグネシウム、酸化アルミニウム等が挙げられる。
【００１５】
また、前記繊維としては、例えば、ガラス繊維、アラミド繊維、炭素繊維、セルロース繊維等が挙げられる。
【００１６】
このため、各種の繊維強化プラスチック材料（Ｆｉｂｅｒ  Ｒｅｉｎｆｏｒｃｅｄ  Ｐｌａｓｔｉｃｓ：以下ＦＲＰ材料又は単にＦＲＰという。）は上記有機材料に包含される。
【００１７】
プライマー組成物（Ａ）
プライマー組成物（Ａ）はトリアルコキシシリルチオ官能シランカップリング剤を含有する組成物である。
【００１８】
トリアルコキシシリルチオ官能シランカップリング剤は、トリアルコキシシリル基と、硫黄−ケイ素結合を有している有機ケイ素化合物である。
【００１９】
トリアルコキシシリルチオ官能シランカップリング剤は、以下の式（Ｉ）
（Ｒ１Ｏ）３Ｓｉ−（ＣＨ２）ｎ−Ｓ−Ｓｉ（ＯＲ２）３・・・（Ｉ）
（式中、Ｒ１は各々独立した炭素数１〜６、好ましくは１〜３のアルキル基であり、Ｒ２は各々独立した炭素数１〜６、好ましくは１〜３のアルキル基であり、ｎは１〜６、好ましくは１〜３の整数を意味する。）
で示すことができる。
【００２０】
プライマー組成物（Ａ）は、さらに必要に応じて、基体樹脂や架橋剤を含むことができるが、これらを実質的に含まなくても本発明の効果を発揮することができる。
【００２１】
上記基体樹脂としては、アクリル樹脂、ポリエステル樹脂、アルキド樹脂、ウレタン樹脂などが挙げられる。
【００２２】
上記架橋剤としては、メラミン樹脂、尿素樹脂、ポリイソシアネート化合物、ブロックポリイソシアネート化合物などが挙げられる。
【００２３】
プライマー組成物（Ａ）は、さらに必要に応じて、顔料を含有することができ、さらに増粘剤、可塑剤、充填剤、タレ止め剤、顔料分散剤等の各種添加剤を適宜含有することができる。
【００２４】
本発明で使用するトリアルコキシシリルチオ官能シランカップリング剤を含むプライマー組成物（Ａ）は、有効成分が１〜４０重量％、好ましくは２〜２０重量％の範囲となるように有機溶剤で希釈して、有機溶剤溶液として使用することが好ましい。なお、本明細書において、有効成分とは、試料から、水、有機溶剤などの希釈剤を除いた残渣を意味する。
【００２５】
上記有機溶剤としては、該シランカップリング剤と実質的に反応を起こさない溶剤を使用することができ、具体的には、例えば、芳香族炭化水素系有機溶剤、脂肪族炭化水素系有機溶剤、ケトン系有機溶剤、エステル系有機溶剤、アルコール系有機溶剤が使用できる。
【００２６】
芳香族炭化水素系有機溶剤としては、トルエン、キシレン等が挙げられ、これらは単独で又は２種以上組み合わせて使用することができる。
【００２７】
脂肪族炭化水素系有機溶剤としては、ｎ−ブタン、ｎ−ヘキサン、ｎ−ヘプタン、ｎ−ペンタン、ｎ−オクタン、ｎ−ノナン、ｎ−デカン、ｎ−ウンデカン、ｎ−ドデカン、ｎ−トリデカン、ｎ−テトラデカン、ｎ−ペンタデカン、ｎ−ヘキサデカン、ｎ−ヘプタデカン等の直鎖状アルカン；２−メチルブタン、２，２−ジメチルプロパン、２−メチルペンタン、３−メチルペンタン、２，２−ジメチルブタン、２，３−ジメチルブタン、２−メチルヘキサン、３−メチルヘキサン、２，３−ジメチルペンタン、２，４−ジメチルペンタン、２，２，３−トリメチルペンタン、２，２，４−トリメチルペンタン、３，４−ジエチルヘキサン、２，６−ジメチルオクタン、３，３−ジメチルオクタン、３，５−ジメチルオクタン、４，４−ジメチルオクタン、３−エチル−３−メチルヘプタン、２−メチルノナン、３−メチルノナン、４−メチルノナン、５−メチルノナン、２−メチルウンデカン、３−メチルウンデカン、２，２，４，６，６−ペンタメチルヘプタン等の分岐状アルカン；シクロペンタン、ｔ−デカリン、シクロヘキサン、メチルシクロヘキサン、エチルシクロヘキサン、１，２−ジメチルシクロヘキサン、１，３−ジメチルシクロヘキサン、１，４−ジメチルシクロヘキサン、プロピルシクロヘキサン、イソプロピルシクロヘキサン、１，２−メチルエチルシクロヘキサン、１，３−メチルエチルシクロヘキサン、１，４−メチルエチルシクロヘキサン、１，２，３−トリメチルシクロヘキサン、１，２，４−トリメチルシクロヘキサンおよび１，３，５−トリメチルシクロヘキサン等のシクロアルカン等が挙げられ、これらは単独で又は２種以上組み合わせて使用することができる。なかでも、脂肪族炭化水素系有機溶剤は直鎖又は分岐状であることが好ましい。
【００２８】
ケトン系有機溶剤としては、アセトン、メチルエチルケトン、メチルイソブチルケトン、シクロヘキサノン、エチルイソアミルケトン、ジイソブチルケトン、メチルヘキシルケトン、イソホロンなどを挙げることができ、これらは単独でまたは２種以上組み合わせて使用することができる。
【００２９】
エステル系有機溶剤としては、酢酸エチル、酢酸ブチル、酢酸イソブチル、酢酸２エチルヘキシル、酢酸シクロヘキシル、３−メトキシブチルアセテート、プロピレングリコールモノメチルエーテルアセテート、ジプロピレングリコールモノメチルエーテルアセテート、エチレングリコールモノエチルエーテルアセテート、ジエチレングリコールモノエチルエーテルアセテート等が挙げられ、これらは単独で又は２種以上組み合わせることができる。なかでも、エステル系有機溶剤は直鎖又は分岐状であることが好ましい。また、エステル系有機溶剤は炭素数が４〜８であることが好ましい。
【００３０】
アルコール系有機溶剤としては、例えば、イソプロパノール、ｎ−ブチルアルコール、２−ヒドロキシ−４−メチルペンタン、２−エチルヘキシルアルコール、シクロヘキサノール、エチレングリコール、ジエチレングリコール、１，３−ブチレングリコール、エチレングリコールモノエチルエーテル、エチレングリコールモノブチルエーテル、ジエチレングリコールモノメチルエーテル等を挙げられ、これらは単独で又は２種以上組み合わせることができる。なかでも、アルコール系有機溶剤は直鎖又は分岐状であることが好ましい。また、アルコール系有機溶剤は炭素数が１〜８であることが好ましい。
上記有機溶剤は１種もしくは２種以上組合わせて使用することができる。
【００３１】
プライマー組成物（Ａ）の塗布方法としては従来公知の塗布方法を用いることができる。プライマー組成物（Ａ）は、例えば、エアースプレー、エアレススプレー、静電エアースプレー、フローコーター、回転霧化塗装機、ディッピング形式による塗装機などの通常使用される塗装機、または刷毛、ローラー、ワイピング布などを用いて塗布することができる。
【００３２】
基材上にプライマー組成物（Ａ）を塗布して得られるプライマー層の乾燥膜厚は、基材との密着性、耐水性及び耐冷熱負荷性の観点から、１μｍ以下、好ましくは０．０１〜１μｍ、さらに好ましくは０．１〜０．７μｍであることが好適である。プライマー塗膜の乾燥膜厚が１μｍ未満の場合は刷毛を用いて塗布することが好ましく、１μｍ以上の場合には回転霧化塗装機を用いて塗布することが好ましい。
【００３３】
プライマー層の膜厚調整は、塗布量を調整することによって行うことができる。塗布量は通常、有効成分換算で０．０５〜２０ｇ／ｍ２、好ましくは０．１〜１０ｇ／ｍ２の範囲である。塗布量が０．０５ｇ／ｍ２未満になると基材に塗布されない部分を生じ、基材と塗膜との付着性及び塗膜性能が劣り、一方、塗布量が２０ｇ／ｍ２を越えると、塗膜性能が低下したり、塗膜表面と内部と硬化速度の違いにより塗膜にチヂミを発生し塗膜外観や付着性が低下したりするので好ましくない。
【００３４】
また、プライマー層は、常温もしくは加熱により硬化させることができる。具体的には、例えば、２０℃の室温で１０〜３０分間程度の温度で維持すれば良く、また、加熱する場合には、例えば、４０〜８０℃、好ましくは４０〜６０℃の温度で１〜３０分間、好ましくは１０〜２０分間加熱することが好ましい。
下塗り塗料組成物（Ｂ）
下塗り塗料組成物（Ｂ）は、従来既知のものを制限なく用いることができるが、密着性、耐水性及び耐冷熱負荷性の観点から、水酸基含有アクリル樹脂（ｂ１）を含有することが好ましい。
【００３５】
水酸基含有アクリル樹脂（ｂ１）は、例えば、水酸基含有重合性不飽和モノマー及び該水酸基含有重合性不飽和モノマーと共重合可能な他の重合性不飽和モノマーを、それ自体既知の方法、例えば、有機溶媒中での溶液重合法、水中でのエマルション重合法等の方法により共重合せしめることによって製造することができる。
【００３６】
上記水酸基含有重合性不飽和モノマーは、１分子中に水酸基及び重合性不飽和結合をそれぞれ１個以上有する化合物である。該水酸基含有重合性不飽和モノマーとしては、（メタ）アクリル酸と炭素数２〜８の２価アルコールとのモノエステル化物、例えば、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート等；該（メタ）アクリル酸と炭素数２〜８の２価アルコールとのモノエステル化物のε−カプロラクトン変性体；Ｎ−ヒドロキシメチル（メタ）アクリルアミド；アリルアルコール、さらに、分子末端が水酸基であるポリオキシエチレン鎖を有する（メタ）アクリレート等を挙げることができる。これらは、単独でもしくは２種以上を組み合わせて使用することができる。
【００３７】
水酸基含有重合性不飽和モノマーの配合割合は、モノマー成分の総量に対して、５〜４０質量％であり、特に１０〜４０質量％、さらに特に１０〜３０質量％の範囲内であることが好ましい。
【００３８】
水酸基含有アクリル樹脂（ｂ１）は、水酸基含有重合性不飽和モノマーと共重合可能な他の重合性不飽和モノマーとして、脂環式炭化水素基含有重合性不飽和モノマーを含有することが好ましい。
【００３９】
水酸基含有アクリル樹脂（ｂ１）が、脂環式炭化水素基含有重合性不飽和モノマーを共重合成分として含有していることで、ガラス転移温度が上昇し、極性が低下することから、得られる塗膜の耐水性を向上せしめるものである。
【００４０】
脂環式炭化水素基の代表例としては、シクロヘキシル基、シクロオクチル基、シクロドデシル基、イソボルニル基、アダマンチル基、トリシクロデカニル基等を挙げることができる。
【００４１】
脂環式炭化水素基含有重合性不飽和モノマーの具体例としては、例えば、シクロヘキシル（メタ）アクリレート、メチルシクロヘキシルメチル（メタ）アクリレート（例えば、４−メチルシクロヘキシルメチル（メタ）アクリレート）、エチルシクロヘキシルメチル（メタ）アクリレート（例えば、４−エチルシクロヘキシルメチル（メタ）アクリレート）、メトキシシクロヘキシルメチル（メタ）アクリレート（例えば、４−メトキシシクロヘキシルメチル（メタ）アクリレート）、ｔｅｒｔ−ブチルシクロヘキシル（メタ）アクリレート、シクロオクチル（メタ）アクリレート、シクロドデシル（メタ）アクリレート等のシクロアルキル（メタ）アクリレート；イソボルニル（メタ）アクリレート、トリシクロデカニル（メタ）アクリレート、アダマンチル（メタ）アクリレート、３，５−ジメチルアダマンチル（メタ）アクリレート、３−テトラシクロドデシル（メタ）アクリレート等を挙げることができ、好ましい例としては、シクロヘキシル（メタ）アクリレート、イソボルニル（メタ）アクリレート等が挙げられる。
【００４２】
脂環式炭化水素基含有重合性不飽和モノマーの配合割合は、モノマー成分の総量に対して、２０〜４０質量％、好ましくは２５〜３５質量％の範囲内であることが好ましい。
【００４３】
水酸基含有重合性不飽和モノマーと共重合可能な他の重合性不飽和モノマーは、上記水酸基含有重合性不飽和モノマー及び脂環式炭化水素基含有重合性不飽和モノマー以外の１分子中に１個の不飽和結合を有する化合物であり、その具体例を以下（１）〜（７）に列挙する。
【００４４】
（１）酸基含有重合性不飽和モノマー：１分子中に１個以上の酸基と１個の不飽和結合とを有する化合物で、例えば、（メタ）アクリル酸、クロトン酸、イタコン酸、マレイン酸及び無水マレイン酸等の如きカルボキシル基含有重合性不飽和モノマー；ビニルスルホン酸、スルホエチル（メタ）アクリレート等の如きスルホン酸基含有重合性不飽和モノマー；２−（メタ）アクリロイルオキシエチルアシッドホスフェート、２−（メタ）アクリロイルオキシプロピルアシッドホスフェート、２−（メタ）アクリロイルオキシ−３−クロロプロピルアシッドホスフェート、２−メタクロイルオキシエチルフェニルリン酸等の酸性リン酸エステル系重合性不飽和モノマー等を挙げることができる。これらは１種で又は２種以上を組合せて使用することができる。
【００４５】
（２）アクリル酸又はメタクリル酸と炭素数１〜２０の１価アルコールとのモノエステル化物：例えば、メチル（メタ）アクリレート、エチル（メタ）クリレート、プロピル（メタ）アクリレート、ｎ−ブチル（メタ）アクリレート、イソブチル（メタ）アクリレート，ｔｅｒｔ−ブチル（メタ）アクリレート，２−エチルヘキシル（メタ）アクリレート、イソオクチル（メタ）アクリレート、イソミリスチル（メタ）アクリレート、イソステアリルアクリレート（大阪有機化学工業社製、商品名）、ラウリル（メタ）アクリレート、トリデシル（メタ）アクリレート、ステアリル（メタ）アクリレート、テトラヒドロフルフリル（メタ）アクリレート等。
【００４６】
（３）芳香族系重合性不飽和モノマー：例えば、スチレン、α−メチルスチレン、ビニルトルエン等。
【００４７】
芳香族系重合性不飽和モノマーを構成成分とする場合、その配合割合は、モノマー成分の総量に対して３〜５０質量％、特に、５〜４０質量％の範囲内であるのが好ましい。
【００４８】
（４）グリシジル基含有重合性不飽和モノマー：１分子中にグリシジル基と不飽和結合とをそれぞれ１個有する化合物で、具体的には、グリシジルアクリレート、グリシジルメタクリレート等。
【００４９】
（５）窒素含有重合性不飽和モノマー：例えば、アクリルアミド、メタクリルアミド、ジメチルアクリルアミド、Ｎ，Ｎ−ジメチルプロピルアクリルアミド、Ｎ−ブトキシメチルアクリルアミド、Ｎ−メチロールアクリルアミド、Ｎ−メチロールメタクリルアミド、ジアセトンアクリルアミド、Ｎ，Ｎ−ジメチルアミノエチル（メタ）アクリレート、ビニルピリジン、ビニルイミダゾール等。
【００５０】
（６）その他のビニル化合物：例えば酢酸ビニル、プロピオン酸ビニル、塩化ビニル、バーサティック酸ビニルエステルであるベオバ９、ベオバ１０（ジャパンエポキシレジン）等。
【００５１】
（７）不飽和結合含有ニトリル系化合物：例えば、アクリロニトリル、メタクリロニトリル等。
【００５２】
これらその他の重合性不飽和モノマーは、１種又は２種以上を用いることができる。
【００５３】
尚、本明細書において、「（メタ）アクリレート」は、アクリレート又はメタクリレートを意味し、「（メタ）アクリル酸」は、アクリル酸又はメタクリル酸を意味する。また、「（メタ）アクリロイル」は、アクリロイル又はメタクリロイルを意味し、「（メタ）アクリルアミド」は、アクリルアミド又はメタクリルアミドを意味する。
【００５４】
水酸基含有アクリル樹脂（ｂ１）は、下塗り塗料組成物（Ｂ）を塗装して得られる塗膜の密着性及び耐冷熱負荷性の観点から、ガラス転移温度（Ｔｇ）が２０〜１００℃、特に５０〜１００℃の範囲内であることが好ましい。
【００５５】
なお、本明細書において、水酸基含有アクリル樹脂のガラス転移温度Ｔｇは、下記式により算出される値である。
１／Ｔｇ（Ｋ）＝Ｗ１／Ｔ１＋Ｗ２／Ｔ２＋・・・Ｗｎ／Ｔｎ
Ｔｇ（℃）＝Ｔｇ（Ｋ）−２７３
式中、Ｗ１、Ｗ２、・・・Ｗｎは各モノマーの質量分率であり、Ｔ１、Ｔ２・・・Ｔｎは各モノマーのホモポリマーのガラス転移温度Ｔｇ（Ｋ）である。
なお、各モノマーのホモポリマーのガラス転移温度は、ＰＯＬＹＭＥＲ ＨＡＮＤＢＯＯＫ Ｆｏｕｒｔｈ Ｅｄｉｔｉｏｎ，Ｊ．Ｂｒａｎｄｒｕｐ，Ｅ．ｈ．Ｉｍｍｅｒｇｕｔ，Ｅ．Ａ．Ｇｒｕｌｋｅ編（１９９９年）による値であり、該文献に記載されていないモノマーのガラス転移温度は、該モノマーのホモポリマーを重量平均分子量が５０,０００程度になるようにして合成し、そのガラス転移温度を示差走査型熱分析により測定したときの値を使用する。
【００５６】
水酸基含有アクリル樹脂（ｂ１）は、密着性、耐水性及び耐冷熱負荷性の観点から、重量平均分子量が５，０００〜１００，０００、特に５，０００〜５０，０００の範囲内であることが好ましい。
【００５７】
また本明細書において、重量平均分子量及び数平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。カラムは、「ＴＳＫｇｅｌ Ｇ−４０００Ｈ×Ｌ」、「ＴＳＫｇｅｌ Ｇ−３０００Ｈ×Ｌ」、「ＴＳＫｇｅｌ Ｇ−２５００Ｈ×Ｌ」、「ＴＳＫｇｅｌＧ−２０００Ｈ×Ｌ」（いずれも東ソー（株）社製、商品名）の４本を用い、移動相；テトラヒドロフラン、測定温度；４０℃、流速；１ｍｌ／分、検出器；ＲＩの条件で行ったものである。
【００５８】
水酸基含有アクリル樹脂（ｂ１）の溶解性パラメーター（ＳＰ値）が８．７〜９．２の範囲内となるように上記重合性不飽和モノマーの組成を決定することが、下塗り塗料組成物（Ｂ）を塗装して得られる塗膜の密着性及び耐冷熱負荷性の点から好ましく、より好ましいＳＰ値の範囲は、８．８〜９．１の範囲内である。
【００５９】
溶解性パラメーター（Ｓｏｌｕｂｉｌｉｔｙ  Ｐａｒａｍｅｔｅｒ、「ＳＰ値」は略号）は、液体分子の分子間相互作用の尺度を表すものである。重合性モノマーのホモポリマーのＳＰ値は、Ｊ．Ｐａｉｎｔ  Ｔｅｃｈｎｏｌｏｇｙ，ｖｏｌ．４２，１７６（１９７０）に記載されている。重合性モノマー混合物の共重合体ポリマーのＳＰ値は、下記式により計算して求めることができる。
ＳＰ値＝ＳＰ１ ×ｆｗ１＋ＳＰ２×ｆｗ２＋………＋ＳＰｎ×ｆｗｎ
上記式中、ＳＰ１、ＳＰ２、………ＳＰｎは、各重合性モノマーのホモポリマーのＳＰ値を表し、ｆｗ１、ｆｗ２、………ｆｗｎは、各重合性不飽和モノマーのモノマー総量に対する質量分率を表す。
【００６０】
本発明に係る下塗り塗料組成物（Ｂ）において、上記水酸基含有アクリル樹脂（ｂ１）の含有量は、密着性及び耐冷熱負荷性等の観点から、下塗り塗料組成物（Ｂ）の固形分総量を基準として、１５〜９０質量％、好ましくは２０〜８５質量％、さらに好ましくは２５〜８０質量％の範囲内であることが好適である。
【００６１】
本明細書において、「固形分」は、１１０℃で１時間乾燥させた後に残存する、組成物中に含有される樹脂、硬化剤、顔料等の不揮発性成分を意味する。このため、例えば、上記下塗り塗料組成物（Ｂ）の固形分総量は、アルミ箔カップ等の耐熱容器に下塗り塗料組成物（Ｂ）を量り取り、容器底面に該下塗り塗料組成物（Ｂ）を塗り広げた後、１１０℃で１時間乾燥させ、乾燥後に残存する下塗り塗料組成物（Ｂ）中の下塗り塗料組成物（Ｂ）中の成分の質量を秤量して、乾燥前の下塗り塗料組成物（Ｂ）の全質量に対する乾燥後に残存する成分の質量の割合を求めることにより、算出することができる。
【００６２】
下塗り塗料組成物（Ｂ）は、水酸基含有ポリエステル樹脂（ｂ２）を含有することができる。
【００６３】
水酸基含有ポリエステル樹脂（ｂ２）は、一般に多価アルコール及び多塩基酸をそれ自体既知の方法で、水酸基過剰でエステル化反応せしめることによって得ることができる。多価アルコールは１分子中に２個以上の水酸基を有する化合物であり、多塩基酸は１分子中に２個以上のカルボキシル基を有する化合物である。
【００６４】
多価アルコールとしては、例えば、エチレングリコール、プロピレングリコール、ジエチレングリコール、トリメチレングリコール、テトラエチレングリコール、トリエチレングリコール、ジプロピレングリコール、１，４−ブタンジオール、１，３−ブタンジオール、２，３−ブタンジオール、１，２−ブタンジオール、３−メチル−１，２−ブタンジオール、１，２−ペンタンジオール、１，５−ペンタンジオール、１，４−ペンタンジオール、２，４−ペンタンジオール、２，３−ジメチルトリメチレングリコール、テトラメチレングリコール、３−メチル−４，３−ペンタンジオール、３−メチル−４，５−ペンタンジオール、２，２，４−トリメチル−１，３−ペンタンジオール、１，６−ヘキサンジオール、１，５−ヘキサンジオール、１，４−ヘキサンジオール、２，５−ヘキサンジオール、ネオペンチルグリコール、ヒドロキシピヴァリン酸ネオペンチルグリコールエステルなどの２価アルコール；これらの２価アルコールにε−カプロラクトンなどのラクトン類を付加したポリラクトンジオール；ビス（ヒドロキシエチル）テレフタレートなどのエステルジオール類；ビスフェノールＡのアルキレンオキサイド付加物、ポリエチレングリコール、ポリプロピレングリコール、ポリブチレングリコールなどのポリエーテルジオール類；プロピレンオキサイド及びブチレンオキサイドなどのα−オレフィンエポキシド、カージュラＥ１０［シェル化学社製、商品名、合成高分岐飽和脂肪酸のグリシジルエステル］などのモノエポキシ化合物；グリセリン、トリメチロールプロパン、トリメチロールエタン、ジグリセリン、トリグリセリン、１，２，６−ヘキサントリオール、ペンタエリスリトール、ジペンタエリスリトール、ソルビトール、マンニットなどの３価以上のアルコール；これらの３価以上のアルコールにε−カプロラクトンなどのラクトン類を付加させたポリラクトンポリオール類；１，４−シクロヘキサンジメタノール、トリシクロデカンジメタノール、水添ビスフェノールＡ、水添ビスフェノールＦ、水添ビスフェノールＡ及び水添ビスフェノールＦなど脂環族多価アルコール；トリス（ヒドロキシアルキル）イソシアヌレート、該トリス（ヒドロキシアルキル）イソシアヌレートのε−カプロラクトン変性体、トリス（ヒドロキシエチル）イソシアヌレートなどのヌレート構造を有する環状ポリオール化合物；などが挙げられる。
【００６５】
多塩基酸は、例えば、テレフタル酸、イソフタル酸、フタル酸、ナフタレンジカルボン酸、４，４’−ビフェニルジカルボン酸、ジフェニルメタン−４，４’−ジカルボン酸などの芳香族多塩基酸及びその無水物；ヘキサヒドロイソフタル酸、ヘキサヒドロテレフタル酸、ヘキサヒドロフタル酸、テトラヒドロフタル酸などの脂環族ジカルボン酸及びその無水物；アジピン酸、セバシン酸、スベリン酸、コハク酸、グルタル酸、マレイン酸、クロロマレイン酸、フマル酸、ドデカン二酸、ピメリン酸、アゼライン酸、イタコン酸、シトラコン酸、ダイマー酸などの脂肪族多塩基酸及びその無水物；これらのジカルボン酸のメチルエステル、エチルエステルなどの低級アルキルエステル；トリメリット酸、無水トリメリット酸、ピロメリット酸、無水ピロメット酸、トリメシン酸、メチルシクロヘキセントリカルボン酸、テトラクロロヘキセン多塩基酸及びその無水物などの３価以上の多塩基酸などが挙げられる。
【００６６】
水酸基の導入は、例えば、1分子中に３個以上の水酸基を有する多価アルコールを併用することによって行なうことができる。
【００６７】
また上記多塩基酸と多価アルコールの反応時に、さらに必要に応じて一塩基酸、油成分（この脂肪酸も含む）などを用いても良い。一塩基酸としては、例えば安息香酸やｔ−ブチル安息香酸などが挙げられ、油成分としては、例えばヒマシ油、脱水ヒマシ油、サフラワー油、大豆油、あまに油、トール油、ヤシ油及びこれらの脂肪酸などが挙げられ、これらは１種又は２種以上使用できる。さらにポリエステル樹脂は、必要に応じて、ブチルグリシジルエーテル、アルキルフェニルグリシジルエーテル、ネオデカン酸グリシジルエステルなどのエポキシ化合物で変性されていてもよい。
【００６８】
水酸基含有ポリエステル樹脂（ｂ２）は、得られる塗膜の耐擦り傷性、硬度、外観、付着性及び紫外線吸収剤等を含有する組成物に対する耐性等の観点から、水酸基価５０〜２００ｍｇＫＯＨ／ｇ、好ましくは５０〜１５０ｍｇＫＯＨ／ｇ、数平均分子量２，０００〜２０，０００、好ましくは２，０００〜１５，０００である。
【００６９】
下塗り塗料組成物（Ｂ）において、上記水酸基含有ポリエステル樹脂（ｂ２）の含有量は、密着性及び耐冷熱負荷性等の観点から、下塗り塗料組成物（Ｂ）の合計固形分を基準として、１５〜９０質量％、好ましくは２０〜８５質量％、さらに好ましくは２５〜８０質量％の範囲内であることが好適である。
【００７０】
また、上記下塗り塗料組成物（Ｂ）は、密着性及び耐冷熱負荷性等の観点から、さらにポリイソシアネート化合物（ｂ３）を含有することが好ましい。
【００７１】
ポリイソシアネート化合物（ｂ３）は、１分子中に少なくとも２個のイソシアネート基を有する化合物であって、例えば、脂肪族ポリイソシアネート、脂環族ポリイソシアネート、芳香脂肪族ポリイソシアネート、芳香族ポリイソシアネート、該ポリイソシアネートの誘導体等を挙げることができる。
【００７２】
上記脂肪族ポリイソシアネートとしては、例えば、トリメチレンジイソシアネート、テトラメチレンジイソシアネート、ヘキサメチレンジイソシアネート、ペンタメチレンジイソシアネート、１，２−プロピレンジイソシアネート、１，２−ブチレンジイソシアネート、２，３−ブチレンジイソシアネート、１，３−ブチレンジイソシアネート、２，４，４−又は２，２，４−トリメチルヘキサメチレンジイソシアネート、ダイマー酸ジイソシアネート、２，６−ジイソシアナトヘキサン酸メチル（慣用名：リジンジイソシアネート）等の脂肪族ジイソシアネート；２，６−ジイソシアナトヘキサン酸２−イソシアナトエチル、１，６−ジイソシアナト−３−イソシアナトメチルヘキサン、１，４，８−トリイソシアナトオクタン、１，６，１１−トリイソシアナトウンデカン、１，８−ジイソシアナト−４−イソシアナトメチルオクタン、１，３，６−トリイソシアナトヘキサン、２，５，７−トリメチル−１，８−ジイソシアナト−５−イソシアナトメチルオクタン等の脂肪族トリイソシアネート等を挙げることができる。
【００７３】
前記脂環族ポリイソシアネートとしては、例えば、１，３−シクロペンテンジイソシアネート、１，４−シクロヘキサンジイソシアネート、１，３−シクロヘキサンジイソシアネート、３−イソシアナトメチル−３，５，５−トリメチルシクロヘキシルイソシアネート（慣用名：イソホロンジイソシアネート）、４−メチル−１，３−シクロヘキシレンジイソシアネート（慣用名：水添ＴＤＩ）、２−メチル−１，３−シクロヘキシレンジイソシアネート、１，３−もしくは１，４−ビス（イソシアナトメチル）シクロヘキサン（慣用名：水添キシリレンジイソシアネート）もしくはその混合物、メチレンビス（４，１−シクロヘキサンジイル）ジイソシアネート（慣用名：水添ＭＤＩ）、ノルボルナンジイソシアネート等の脂環族ジイソシアネート；１，３，５−トリイソシアナトシクロヘキサン、１，３，５−トリメチルイソシアナトシクロヘキサン、２−（３−イソシアナトプロピル）−２，５−ジ（イソシアナトメチル）−ビシクロ（２，２，１）ヘプタン、２−（３−イソシアナトプロピル）−２，６−ジ（イソシアナトメチル）−ビシクロ（２，２，１）ヘプタン、３−（３−イソシアナトプロピル）−２，５−ジ（イソシアナトメチル）−ビシクロ（２，２，１）ヘプタン、５−（２−イソシアナトエチル）−２−イソシアナトメチル−３−（３−イソシアナトプロピル）−ビシクロ（２，２，１）ヘプタン、６−（２−イソシアナトエチル）−２−イソシアナトメチル−３−（３−イソシアナトプロピル）−ビシクロ（２，２，１）ヘプタン、５−（２−イソシアナトエチル）−２−イソシアナトメチル−２−（３−イソシアナトプロピル）−ビシクロ（２，２，１）−ヘプタン、６−（２−イソシアナトエチル）−２−イソシアナトメチル−２−（３−イソシアナトプロピル）−ビシクロ（２，２，１）ヘプタン等の脂環族トリイソシアネート等を挙げることができる。
【００７４】
前記芳香脂肪族ポリイソシアネートとしては、例えば、メチレンビス（４，１−フェニレン）ジイソシアネート（慣用名：ＭＤＩ）、１，３−もしくは１，４−キシリレンジイソシアネート又はその混合物、ω，ω'−ジイソシアナト−１，４−ジエチルベンゼン、１，３−又は１，４−ビス（１−イソシアナト−１−メチルエチル）ベンゼン（慣用名：テトラメチルキシリレンジイソシアネート）もしくはその混合物等の芳香脂肪族ジイソシアネート；１，３，５−トリイソシアナトメチルベンゼン等の芳香脂肪族トリイソシアネート等を挙げることができる。
【００７５】
前記芳香族ポリイソシアネートとしては、例えば、ｍ−フェニレンジイソシアネート、ｐ−フェニレンジイソシアネート、４，４'−ジフェニルジイソシアネート、１，５−ナフタレンジイソシアネート、２，４−トリレンジイソシアネート（慣用名：２，４−ＴＤＩ）もしくは２，６−トリレンジイソシアネート（慣用名：２，６−ＴＤＩ）もしくはその混合物、４，４'−トルイジンジイソシアネート、４，４'−ジフェニルエーテルジイソシアネート等の芳香族ジイソシアネート；トリフェニルメタン−４，４'，４''−トリイソシアネート、１，３，５−トリイソシアナトベンゼン、２，４，６−トリイソシアナトトルエン等の芳香族トリイソシアネート；４，４'−ジフェニルメタン−２，２'，５，５'−テトライソシアネート等の芳香族テトライソシアネート等を挙げることができる。
【００７６】
また、前記ポリイソシアネートの誘導体としては、例えば、上記したポリイソシアネートのダイマー、トリマー、ビウレット、アロファネート、ウレトジオン、ウレトイミン、イソシアヌレート、オキサジアジントリオン、ポリメチレンポリフェニルポリイソシアネート（クルードＭＤＩ、ポリメリックＭＤＩ）、クルードＴＤＩ等を挙げることができる。
【００７７】
ポリイソシアネート化合物（ｂ３）としては、基材との密着性及び耐冷熱負荷性等の観点から、上記脂肪族ジイソシアネート、脂環族ジイソシアネート及びこれらの誘導体を好適に使用することができる。
【００７８】
また上記ポリイソシアネート化合物（ｂ３）としては、上記ポリイソシアネート及びその誘導体と、該ポリイソシアネートと反応し得る化合物とを、イソシアネート基過剰の条件で反応させてなるプレポリマーを使用してもよい。該ポリイソシアネートと反応し得る化合物としては、例えば、水酸基、アミノ基等の活性水素基を有する化合物が挙げられ、具体的には、例えば、多価アルコール、低分子量ポリエステル樹脂、アミン、水等を使用することができる。
【００７９】
また、上記ポリイソシアネート化合物（ｂ３）としては、イソシアネート基含有重合性不飽和モノマーの共重合体、又は該イソシアネート基含有重合性不飽和モノマーと該イソシアネート基含有重合性不飽和モノマー以外の重合性不飽和モノマーとの共重合体を使用してもよい。
【００８０】
また、上記ポリイソシアネート化合物（ｂ３）は、イソシアネート基がブロック剤でブロックされたポリイソシアネート化合物、いわゆるブロック化ポリイソシアネート化合物であってもよい。
【００８１】
上記ブロック剤としては、例えば、フェノール、クレゾール、キシレノール、ニトロフェノール、エチルフェノール、ヒドロキシジフェニル、ブチルフェノール、イソプロピルフェノール、ノニルフェノール、オクチルフェノール、ヒドロキシ安息香酸メチル等のフェノール系；ε−カプロラクタム、δ−バレロラクタム、γ−ブチロラクタム、β−プロピオラクタム等のラクタム系；メタノール、エタノール、プロピルアルコール、ブチルアルコール、アミルアルコール、ラウリルアルコール等の脂肪族アルコール系；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、プロピレングリコールモノメチルエーテル、メトキシメタノール等のエーテル系；ベンジルアルコール、グリコール酸、グリコール酸メチル、グリコール酸エチル、グリコール酸ブチル、乳酸、乳酸メチル、乳酸エチル、乳酸ブチル、メチロール尿素、メチロールメラミン、ジアセトンアルコール、２−ヒドロキシエチルアクリレート、２−ヒドロキシエチルメタクリレート等のアルコール系；ホルムアミドオキシム、アセトアミドオキシム、アセトオキシム、メチルエチルケトオキシム、ジアセチルモノオキシム、ベンゾフェノンオキシム、シクロヘキサンオキシム等のオキシム系；マロン酸ジメチル、マロン酸ジエチル、アセト酢酸エチル、アセト酢酸メチル、アセチルアセトン等の活性メチレン系；ブチルメルカプタン、ｔ−ブチルメルカプタン、ヘキシルメルカプタン、ｔ−ドデシルメルカプタン、２−メルカプトベンゾチアゾール、チオフェノール、メチルチオフェノール、エチルチオフェノール等のメルカプタン系；アセトアニリド、アセトアニシジド、アセトトルイド、アクリルアミド、メタクリルアミド、酢酸アミド、ステアリン酸アミド、ベンズアミド等の酸アミド系；コハク酸イミド、フタル酸イミド、マレイン酸イミド等のイミド系；ジフェニルアミン、フェニルナフチルアミン、キシリジン、Ｎ−フェニルキシリジン、カルバゾール、アニリン、ナフチルアミン、ブチルアミン、ジブチルアミン、ブチルフェニルアミン等アミン系；イミダゾール、２−エチルイミダゾール等のイミダゾール系；尿素、チオ尿素、エチレン尿素、エチレンチオ尿素、ジフェニル尿素等の尿素系；Ｎ−フェニルカルバミン酸フェニル等のカルバミン酸エステル系；エチレンイミン、プロピレンイミン等のイミン系；重亜硫酸ソーダ、重亜硫酸カリ等の亜硫酸塩系；アゾール系の化合物等が挙げられる。上記アゾール系の化合物としては、ピラゾール、３，５−ジメチルピラゾール、３−メチルピラゾール、４−ベンジル−３，５−ジメチルピラゾール、４−ニトロ−３，５−ジメチルピラゾール、４−ブロモ−３，５−ジメチルピラゾール、３−メチル−５−フェニルピラゾール等のピラゾール又はピラゾール誘導体；イミダゾール、ベンズイミダゾール、２−メチルイミダゾール、２−エチルイミダゾール、２−フェニルイミダゾール等のイミダゾールまたはイミダゾール誘導体；２−メチルイミダゾリン、２−フェニルイミダゾリン等のイミダゾリン誘導体等が挙げられる。
【００８２】
なかでも、好ましいブロック剤としては、オキシム系のブロック剤、活性メチレン系のブロック剤、ピラゾール又はピラゾール誘導体が挙げられる。
【００８３】
ブロック化を行なう（ブロック剤を反応させる）にあたっては、必要に応じて溶剤を添加して行なうことができる。ブロック化反応に用いる溶剤としてはイソシアネート基に対して反応性でないものが良く、例えば、アセトン、メチルエチルケトンのようなケトン類、酢酸エチルのようなエステル類、Ｎ−メチル−２−ピロリドン（ＮＭＰ）のような溶剤を挙げることができる。
【００８４】
上記ポリイソシアネート化合物（ｂ３）は、それぞれ単独で又は２種以上を組み合わせて使用することができる。
【００８５】
下塗り塗料組成物（Ｂ）が上記ポリイソシアネート化合物（ｂ３）を含有する場合、その配合割合は、密着性及び耐冷熱負荷性等の観点から、該ポリイソシアネート化合物（ｂ３）のイソシアネート基量（ブロック化イソシアネート基を含む）と、前記水酸基含有アクリル樹脂（ｂ１）及び水酸基含有ポリエステル樹脂（ｂ２）の合計水酸基量との当量比（ＮＣＯ／ＯＨ）が通常０．５〜２．０、特に０．６〜１．５の範囲内となる割合で使用することが好適である。
【００８６】
また、上記ポリイソシアネート化合物（ｂ３）は、比較的低い温度で水酸基と反応し架橋塗膜を形成できるため、基材が有機材料等の熱変形し易い材料である場合に、特に好適に使用することができる。
【００８７】
また、下塗り塗料組成物（Ｂ）が、上記ポリイソシアネート化合物（ｂ３）を含有する場合、該下塗り塗料組成物（Ｂ）はウレタン化反応触媒を含有することができる。
【００８８】
該ウレタン化反応触媒としては、具体的には、例えば、オクチル酸錫、ジブチル錫ジアセテート、ジブチル錫ジ（２−エチルヘキサノエート）、ジブチル錫ジラウレート、ジオクチル錫ジアセテート、ジオクチル錫ジ（２−エチルヘキサノエート）、ジブチル錫オキサイド、ジブチル錫サルファイト、ジオクチル錫オキサイド、ジブチル錫脂肪酸塩、２−エチルヘキサン酸鉛、オクチル酸亜鉛、ナフテン酸亜鉛、脂肪酸亜鉛類、オクタン酸ビスマス、２−エチルヘキサン酸ビスマス、オレイン酸ビスマス、ネオデカン酸ビスマス、バーサチック酸ビスマス、ナフテン酸ビスマス、ナフテン酸コバルト、オクチル酸カルシウム、ナフテン酸銅、テトラ（２−エチルヘキシル）チタネート等の有機金属化合物；第三級アミン等が挙げられ、これらはそれぞれ単独でもしくは２種以上組み合せて使用することができる。
【００８９】
また、上記ウレタン化反応触媒を使用する場合、触媒量としては、下塗り塗料組成物（Ｂ）の固形分総量に対して、０．０００１〜０．５質量％、特に０．０００５〜０．１質量％の範囲内であることが好ましい。
【００９０】
下塗り塗料組成物（Ｂ）が上記ウレタン化反応触媒を含有する場合、該下塗り塗料組成物（Ｂ）は貯蔵安定性、硬化性等の観点から、酢酸、プロピオン酸、酪酸、イソペンタン酸、ヘキサン酸、２−エチル酪酸、ナフテン酸、オクチル酸、ノナン酸、デカン酸、２−エチルヘキサン酸、イソオクタン酸、イソノナン酸、ラウリル酸、パルミチン酸、ステアリン酸、オレイン酸、リノール酸、ネオデカン酸、バーサチック酸、無水イソ酪酸、無水イタコン酸、無水酢酸、無水シトラコン酸、無水プロピオン酸、無水マレイン酸、無水酪酸、無水クエン酸、無水トリメリト酸、無水ピロメリット酸、無水フタル酸等の有機酸；塩酸、リン酸等の無機酸；アセチルアセトン、イミダゾール系化合物等の金属配位性化合物等を含有してもよい。
【００９１】
下塗り塗料組成物（Ｂ）には、本発明の効果を損なわないことを限度として、（ｂ１）及び（ｂ２）以外の樹脂、溶媒、顔料、（ｂ３）以外の架橋剤、触媒、紫外線吸収剤、光安定剤、酸化防止剤、表面調整剤、消泡剤、乳化剤、界面活性剤、防汚剤、湿潤剤、増粘剤、染料、ツヤ調整剤等の塗装の分野で通常使用される他の添加成分等を適宜含有させることができる。
【００９２】
下塗り塗料組成物（Ｂ）は、溶融物、溶液、懸濁液、エマルションのいずれの形態であってもよいが、溶媒中に水酸基含有アクリル樹脂（ｂ１）及び／又は水酸基含有ポリエステル樹脂（ｂ２）が溶解した溶液の形態であることが、生産性及び作業性の観点から好ましい。この場合、下塗り塗料組成物（Ｂ）は、水酸基含有アクリル樹脂（ｂ１）及び／又は水酸基含有ポリエステル樹脂（ｂ２）並びに溶媒を含有する。
【００９３】
上記溶媒としては、アセトン、メチルエチルケトン、メチルイソブチルケトン、シクロヘキサノン等のケトン類、メチルセロソルブ、エチルセロソルブ、ブチルセロソルブ等のセロソルブ類、酢酸エチル、酢酸ブチル等のエステル類、トルエン、キシレン等の芳香族炭化水素、メタノール、エタノール、プロパノール、ブタノール等のアルコール類、テトラヒドロフラン、ジメチルホルムアミド、石油系炭化水素等を挙げることができる。
【００９４】
前記顔料としては、例えば、光輝性顔料、着色顔料、体質顔料等を挙げることができる。該顔料は単独で又は２種以上を組み合わせて使用することができる。
【００９５】
上記光輝性顔料としては、例えば、アルミニウム（蒸着アルミニウムも含む）、銅、亜鉛、真ちゅう、ニッケル、ガラスフレーク、酸化アルミニウム、雲母、酸化チタン及び／又は酸化鉄で被覆された酸化アルミニウム、酸化チタン及び／又は酸化鉄で被覆された雲母等が挙げられる。
【００９６】
また、前記着色顔料としては、例えば、酸化チタン、酸化亜鉛、カーボンブラック、モリブデンレッド、プルシアンブルー、コバルトブルー、アゾ系顔料、フタロシアニン系顔料、キナクリドン系顔料、イソインドリン系顔料、スレン系顔料、ペリレン系顔料、ジオキサジン系顔料、ジケトピロロピロール系顔料などが挙げられる。
【００９７】
また、前記体質顔料としては、例えば、クレー、カオリン、硫酸バリウム、炭酸バリウム、炭酸カルシウム、タルク、シリカ、アルミナホワイト等が挙げられる。
【００９８】
下塗り塗料組成物（Ｂ）が、上記顔料を含有する場合、該顔料の含有量は、下塗り塗料組成物（Ｂ）の固形分総量に対して、１〜７０質量％、好ましくは５〜６０質量％、さらに好ましくは１５〜５０質量％の範囲内であることが好適である。
【００９９】
本発明の複層塗膜形成方法においては、前記プライマー層上に上記下塗り塗料組成物（Ｂ）が塗装されて、下塗り塗膜が形成される。
【０１００】
上記下塗り塗料組成物（Ｂ）の塗装方法としては、特に限定されず、例えば、エアスプレー塗装、エアレススプレー塗装、回転霧化塗装、カーテンコート塗装等が挙げられ、これらの塗装方法でウェット塗膜を形成することができる。これらの内、エアスプレー塗装、回転霧化塗装等の方法が好ましい。塗装に際して、必要に応じて、静電印加してもよい。
【０１０１】
上記下塗り塗膜は、加熱又は常温での放置等によって硬化塗膜とすることができる。該加熱は、公知の加熱手段により行うことができる。具体的には、例えば、熱風加熱、赤外線加熱、高周波加熱等により行うことができる。
【０１０２】
なお、本発明において、硬化塗膜とは、ＪＩＳ  Ｋ  ５６００−１−１に規定された硬化乾燥状態、すなわち、塗面の中央を親指と人差指とで強く挟んで、塗面に指紋によるへこみが付かず、塗膜の動きが感じられず、また、塗面の中央を指先で急速に繰り返しこすって、塗面にすり跡が付かない状態の塗膜である。一方、未硬化塗膜とは、塗膜が上記硬化乾燥状態に至っていない状態であって、ＪＩＳ  Ｋ  ５６００−１−１に規定された指触乾燥状態及び半硬化乾燥状態をも含むものである。
【０１０３】
上記下塗り塗料組成物（Ｂ）を塗装して下塗り塗膜を形成した後、該下塗り塗膜を加熱硬化させる場合、加熱の温度は、生産性、作業性及び基材の熱安定性等の観点から、４０〜１５０℃、好ましくは５０〜１４０℃、さらに好ましくは７０〜１３０℃の範囲内であることが好適である。また、加熱の時間は、１５分間〜２４時間、好ましくは３０〜１２０分間の範囲内であることが好適である。
【０１０４】
また、上記下塗り塗膜の塗装膜厚は、硬化膜厚として、５〜７０μｍ、好ましくは、１０〜６０μｍ、さらに好ましくは１５〜５０μｍの範囲内であることが好適である。
【０１０５】
上塗り塗料組成物（Ｃ）
上塗り塗料組成物（Ｃ）は、水酸基含有アクリル樹脂（ｃ１）及びポリイソシアネート化合物（ｃ２）を含有する。
【０１０６】
水酸基含有アクリル樹脂（ｃ１）は、１分子中に１個以上の水酸基を有するアクリル樹脂である。なかでも密着性、耐水性及び耐冷熱負荷性に優れた複層塗膜を得る観点から、水酸基含有アクリル樹脂（ｃ１）のガラス転移温度（Ｔｇ）は−２０℃〜５０℃、好ましくは−１５〜５０℃、さらに好ましくは−１０〜４０℃のアクリル樹脂であることが好ましい。
【０１０７】
上記水酸基含有アクリル樹脂（ｃ１）は、例えば、水酸基含有重合性不飽和モノマー及び該水酸基含有重合性不飽和モノマーと共重合可能な他の重合性不飽和モノマーを、それ自体既知の方法、例えば、有機溶媒中での溶液重合法、水中でのエマルション重合法等の方法により共重合せしめることによって製造することができる。
【０１０８】
上記水酸基含有重合性不飽和モノマーとしては、前記水酸基含有アクリル樹脂（ｂ１）の説明欄に記載した水酸基含有重合性不飽和モノマーを使用することができる。
【０１０９】
また、該水酸基含有重合性不飽和モノマーと共重合可能な他の重合性不飽和モノマーとしては、上記水酸基含有アクリル樹脂（ｂ１）の説明欄に記載した脂環式炭化水素基含有重合性不飽和モノマー及び水酸基含有重合性不飽和モノマーと共重合可能な他の重合性不飽和モノマーの具体例として（１）〜（７）に列挙した重合性不飽和モノマー等を使用することができる。
【０１１０】
前記水酸基含有アクリル樹脂（ｃ１）のガラス転移温度（Ｔｇ）は、例えば、該水酸基含有アクリル樹脂（ｃ１）の合成時に使用する上記重合性不飽和モノマーの種類と配合割合を調節することにより、調整することができる。
【０１１１】
ポリイソシアネート化合物（ｃ２）は、１分子中に少なくとも２個のイソシアネート基を有する化合物である。また、該ポリイソシアネート化合物（ｃ２）は、イソシアネート基がブロック剤でブロックされたポリイソシアネート化合物、いわゆるブロック化ポリイソシアネート化合物であってもよい。
【０１１２】
上記ポリイソシアネート化合物（ｃ２）としては、前記ポリイソシアネート化合物（ｂ３）の説明欄に記載したポリイソシアネート化合物を使用することができる。
【０１１３】
ポリイソシアネート化合物（ｃ２）としては、密着性及び耐冷熱負荷性等の観点から、脂肪族ジイソシアネート、脂環族ジイソシアネート及びこれらの誘導体を好適に使用することができる。
【０１１４】
上塗り塗料組成物（Ｃ）において、上記水酸基含有アクリル樹脂（ｃ１）とポリイソシアネート化合物（ｃ２）との配合割合は、密着性及び耐冷熱負荷性等の観点から、該ポリイソシアネート化合物（ｃ２）のイソシアネート基（ブロック化イソシアネート基を含む）と、該水酸基含有アクリル樹脂（ｃ１）の水酸基との当量比（ＮＣＯ／ＯＨ）が通常０．５〜２．０、特に０．６〜１．５の範囲内となる割合で使用することが好適である。
【０１１５】
上塗り塗料組成物（Ｃ）には、本発明の効果を損なわないことを限度として、（ｃ１）以外の樹脂、触媒、溶媒、顔料、ポリイソシアネート化合物（ｃ２）以外の架橋剤、紫外線吸収剤、光安定剤、酸化防止剤、表面調整剤、消泡剤、乳化剤、界面活性剤、防汚剤、湿潤剤、増粘剤、染料、ツヤ調整剤等の塗装の分野で通常使用される他の添加成分等を適宜含有させることができる。
【０１１６】
上記触媒としては、例えば、前記下塗り塗料組成物（Ｂ）の説明欄に記載したウレタン化触媒を使用することができる。
【０１１７】
上塗り塗料組成物（Ｃ）は、溶融物、溶液、懸濁液、エマルションのいずれの形態であってもよいが、溶媒中に水酸基含有アクリル樹脂（ｃ１）及びポリイソシアネート化合物（ｃ２）が溶解した溶液の形態であることが、生産性及び作業性の観点から好ましい。この場合、上塗り塗料組成物（Ｃ）は、水酸基含有アクリル樹脂（ｃ１）、ポリイソシアネート化合物（ｃ２）及び溶媒を含有する。
【０１１８】
上記溶媒としては、アセトン、メチルエチルケトン、メチルイソブチルケトン、シクロヘキサノン等のケトン類、メチルセロソルブ、エチルセロソルブ、ブチルセロソルブ等のセロソルブ類、酢酸エチル、酢酸ブチル等のエステル類、トルエン、キシレン等の芳香族炭化水素、メタノール、エタノール、プロパノール、ブタノール等のアルコール類、テトラヒドロフラン、ジメチルホルムアミド、石油系炭化水素等を挙げることができる。
【０１１９】
前記顔料としては、例えば、前記下塗り塗料組成物（Ｂ）の説明欄に記載した顔料を使用することができる。
【０１２０】
本発明の複層塗膜形成方法においては、前記下塗り塗膜又は後記中塗り塗膜上に、上記上塗り塗料組成物（Ｃ）が塗装されて、上塗り塗膜が形成される。該上塗り塗膜又は中塗り塗膜は未硬化塗膜であってもよく、硬化塗膜であってもよい。
【０１２１】
上塗り塗料組成物（Ｃ）の塗装方法としては、特に限定されず、例えば、エアスプレー塗装、エアレススプレー塗装、回転霧化塗装、カーテンコート塗装等が挙げられ、これらの塗装方法でウェット塗膜を形成することができる。これらの内、エアスプレー塗装、回転霧化塗装等の方法が好ましい。塗装に際して、必要に応じて、静電印加してもよい。
【０１２２】
上記上塗り塗膜の塗装膜厚は、硬化膜厚として、５〜７０μｍ、好ましくは、１０〜６０μｍ、さらに好ましくは１５〜５０μｍの範囲内であることが好適である。
【０１２３】
上記上塗り塗膜は、加熱又は常温での静置等によって硬化塗膜とすることができる。なかでも、生産効率等の観点から、加熱によって硬化塗膜とすることが好ましい。該加熱は、公知の加熱手段により行うことができる。具体的には、例えば、熱風加熱、赤外線加熱、高周波加熱等により行うことができる。
【０１２４】
上記上塗り塗料組成物（Ｃ）を塗装して上塗り塗膜を形成した後、該上塗り塗膜を加熱硬化させる場合、加熱の温度は、生産性、作業性及び基材の熱安定性等の観点から、４０〜１５０℃、好ましくは５０〜１４０℃、さらに好ましくは７０〜１３０℃の範囲内であることが好適である。また、加熱の時間は、１５分間〜２４時間、好ましくは３０〜１２０分間の範囲内であることが好適である。
【０１２５】
また、本発明の複層塗膜形成方法においては、前記下塗り塗膜は、上記上塗り塗料組成物（Ｃ）の塗装前に硬化させてもよく、該下塗り塗膜が未硬化の状態で、上記上塗り塗料組成物（Ｃ）を塗装して上塗り塗膜を形成し、その後、該下塗り塗膜及び上塗り塗膜を同時に硬化させてもよい。なかでも、省エネルギー等の観点から、後者の方法を用いることが好ましい。
【０１２６】
また、本発明の複層塗膜形成方法においては、上記下塗り塗膜と上塗り塗膜との間に、これらの塗膜とは異なる中塗り塗膜を形成させてもよい。また、該中塗り塗膜は単層であってもよく、２層以上であってもよい。
【０１２７】
上記中塗り塗膜を形成する場合、前記下塗り塗膜、中塗り塗膜、上塗り塗膜の各塗膜は各々硬化させてもよく、同時に硬化させてもよい。なかでも、省エネルギー等の観点から、該下塗り塗膜、中塗り塗膜及び上塗り塗膜を同時に硬化させることが好ましい。
【０１２８】
上記中塗り塗膜は、中塗り塗料組成物を塗装することによって形成することができる。
【０１２９】
該中塗り塗料組成物としては、公知の塗料組成物を使用することができる。具体的には、例えば、架橋性官能基を有する基体樹脂及び架橋剤を含有する塗料組成物を使用することができる。なかでも、耐冷熱負荷性等の観点から、水酸基含有アクリル樹脂及びポリイソシアネート化合物を含有する塗料組成物を使用することが好ましい。
【０１３０】
また、上記中塗り塗料組成物は、触媒、溶媒、顔料、紫外線吸収剤、光安定剤、酸化防止剤、表面調整剤、消泡剤、乳化剤、界面活性剤、防汚剤、湿潤剤、増粘剤、染料、ツヤ調整剤等の塗装の分野で通常使用される他の添加成分等を適宜含有させることができる。
【０１３１】
前記下塗り塗膜、必要に応じて形成される中塗り塗膜、及び上塗り塗膜を同時に加熱硬化させる場合、加熱の温度は、生産性、作業性及び基材の熱安定性等の観点から、４０〜１５０℃、好ましくは５０〜１４０℃、さらに好ましくは７０〜１３０℃の範囲内であることが好適である。また、加熱の時間は、１５分間〜２４時間、好ましくは３０〜１２０分間の範囲内であることが好適である。
【０１３２】
本発明の複層塗膜形成方法の他の態様は、
基材上に、
工程（１）：トリアルコキシシリルチオ官能シランカップリング剤を含有する組成物（Ａ）を使用して、プライマー層を形成する工程、
工程（２）：前記工程（１）でプライマー層が形成された基材上に、水酸基含有アクリル樹脂（ｃ１）及びポリイソシアネート化合物（ｃ２）を含有する上塗り塗料組成物（Ｃ）を塗装して上塗り塗膜を形成する工程、を含むことを特徴とする。
【０１３３】
本発明の複層塗膜形成方法の他の態様における基材、プライマー組成物（Ａ）及び上塗り塗料組成物（Ｃ）は、前記本発明の複層塗膜形成方法の一態様において記載したのと同じものを用いることができる。
【０１３４】
本発明の複層塗膜形成方法の他の態様においては、前記プライマー層の上に、上塗り塗料組成物（Ｃ）が塗装されて、上塗り塗膜が形成される。該プライマー層は未硬化塗膜であってもよく、硬化塗膜であってもよい。
【０１３５】
また、本発明の複層塗膜形成方法の他の態様においては、上記プライマー層と上塗り塗膜との間に、これらの塗膜及び前述の下塗り塗膜とは異なる中塗り塗膜を形成させてもよい。該中塗り塗膜は、前記本発明の複層塗膜形成方法の一態様において記載した、中塗り塗膜である。該中塗り塗膜は単層であってもよく、２層以上であってもよい。
【０１３６】
上記中塗り塗膜を形成する場合、中塗り塗膜、上塗り塗膜の各塗膜は各々硬化させてもよく、同時に硬化させてもよい。なかでも、省エネルギー等の観点から、中塗り塗膜及び上塗り塗膜を同時に硬化させることが好ましい。
【０１３７】
上記中塗り塗膜は、前記本発明の複層塗膜形成方法の一態様において記載した中塗り塗料組成物を塗装することによって形成することができる。
【０１３８】
上記プライマー組成物（Ａ）、必要に応じて用いられる中塗り塗料組成物及び上塗り塗料組成物（Ｃ）の塗装方法は、前記本発明の複層塗膜形成方法の一態様において記載した方法を採用することができる。
【実施例】
【０１３９】
以下、製造例、実施例及び比較例を挙げて、本発明をさらに具体的に説明する。但し、本発明は、これらにより限定されない。各例において、「部」及び「％」は、特記しない限り、質量基準による。また、塗膜の膜厚は硬化塗膜に基づく。
【０１４０】
プライマー組成物（Ａ）の製造
製造例１
トリエトキシシリルチオプロピルトリメトキシシランを、その有効成分が１０％になるように酢酸ブチルで希釈攪拌して、プライマー組成物（Ａ−１）を得た。
【０１４１】
製造例２
トリメトキシシリルチオプロピルトリメトキシシランを、その有効成分が１０％になるように酢酸ブチルで希釈攪拌して、プライマー組成物（Ａ−２）を得た。
【０１４２】
製造例３
トリエトキシシリルチオプロピルトリエトキシシランを、その有効成分が１０％になるように酢酸ブチルで希釈攪拌して、プライマー組成物（Ａ−３）を得た。
【０１４３】
製造例４
「ＫＢＭ４０３」（商品名、信越シリコーン社製、３−グリシドキシプロピルトリメトキシシラン）を、その有効成分が１０％になるように酢酸ブチルで希釈攪拌して、プライマー組成物（Ａ−４）を得た。
【０１４４】
製造例５
「ＫＢＥ−９００７」（商品名、信越シリコーン社製、３−イソシアネートプロピルトリエトキシシラン）を、その有効成分が１０％になるように酢酸ブチルで希釈攪拌して、プライマー組成物（Ａ−５）を得た。
【０１４５】
水酸基含有アクリル樹脂（ｂ１）の製造
製造例６
温度計、サーモスタット、撹拌装置、還流冷却器、窒素導入管及び滴下装置を備えた反応容器に、酢酸ブチル４５部を仕込み、窒素ガスを吹き込みながら１１５℃で攪拌し、この中に２−ヒドロキシエチルメタクリレート３０部、イソボルニルアクリレート３０部、スチレン５部、２−エチルヘキシルアクリレート３５部及び２，２’−アゾビスイソブチロニトリル４部からなるモノマー混合物を４時間かけて均一速度で滴下し、さらに同温度で１時間熟成した。その後さらに酢酸ブチル１５部及び２，２’−アゾビスイソブチロニトリル１．０部の混合物を３時間かけて反応容器に滴下し、滴下終了後１時間熟成させたのち、酢酸ブチルで希釈し、固形分５０％の水酸基含有アクリル樹脂（ｂ１−１）溶液を得た。得られた水酸基含有アクリル樹脂（ｂ１−１）のガラス転移温度（Ｔｇ）は１６．５℃、溶解性パラメーター（ＳＰ値）が８．６４、水酸基価は１２９．３ｍｇＫＯＨ／ｇ、重量平均分子量は１５，０００であった。
【０１４６】
製造例７〜１１
製造例６において、モノマー配合組成を表１に示すものとする以外は、製造例６と同様にして、固形分５０％の水酸基含有アクリル樹脂（ｂ１−２）〜（ｂ１−６）溶液を得た。各水酸基含有アクリル樹脂のガラス転移温度（Ｔｇ）、溶解性パラメーター（ＳＰ値）、水酸基価及び重量平均分子量を表１にあわせて示す。
【０１４７】
【表１】
2018192393.tif 000002
【０１４８】
水酸基含有ポリエステル樹脂（ｂ２）の製造
製造例１２
撹拌機、温度計、精留塔および水分離器を装備した反応容器に、ヘキサヒドロ無水フタル酸６６部（０．４３モル）、イソフタル酸７１部（０．４３モル）、ネオペンチルグリコール４７部（０．４５モル）、トリメチロールプロパン６８部（０．５モル）を仕込み、２００〜２２０℃に加熱し、酸価が１以下になるまで反応した。次に１６０℃まで冷却し、ヘキサヒドロ無水フタル酸２８部（０．１８モル）を加えそのまま反応を続け、酸価が４０になった時点で反応を終了させた。８０℃に冷却し、シクロヘキサノンを加えて固形分５０％のポリエステル樹脂（ｂ２−１）溶液を得た。得られた樹脂（ｂ２−１）の数平均分子量は２６００であり、水酸基価は１１０ｍｇＫＯＨ／ｇであった。
【０１４９】
製造例１３
撹拌機、温度計、精留塔および水分離器を装備した反応容器に、ヘキサヒドロ無水フタル酸６６部（０．４３モル）、イソフタル酸７１部（０．４３モル）、ネオペンチルグリコール４７部（０．４５モル）、トリメチロールプロパン６８部（０．５モル）を仕込み、２００〜２２０℃に加熱し、酸価が１以下になるまで反応した。次に１６０℃まで冷却し、ヘキサヒドロ無水フタル酸４６部（０．３モル）を加えそのまま反応を続け、酸価が６５になった時点で反応を終了させた。８０℃に冷却し、シクロヘキサノンを加えて固形分５０％のポリエステル樹脂（ｂ２−２）溶液を得た。得られた樹脂（ｂ２−２）の数平均分子量は２７００であり、水酸基価は７７ｍｇＫＯＨ／ｇであった。
【０１５０】
下塗り塗料組成物（Ｂ）の製造
製造例１４
水酸基含有アクリル樹脂（ｂ１−１）溶液１３８部（固形分６９部）及び「ＣＲ−９５」（商品名、石原産業社製、酸化チタン顔料、固形分含有率１００％）８０部を広口ガラスビン中に入れ、ガラスビーズを加えて密封し、ペイントシェーカーで３０分間分散した後、ガラスビーズを除去して、顔料分散ペーストを得た。次いで、得られた顔料分散ペースト２１８部（固形分１４９部）、「スミジュールＮ−３３００」（商品名、住化バイエルウレタン社製、ヘキサメチレンジイソシアネートのイソシアヌレート環付加物、固形分含有率１００％）３１部、ジブチル錫ジアセテート０．０４部及び「ディスパロン  ＬＦ−１９８５−５０」（商品名、楠本化成社製、表面調整剤、固形分含有率５０％）０．１部（固形分０．０５部）を均一に混合し、さらに固形分が３０％になるように酢酸ブチルで希釈攪拌して、下塗り塗料組成物（Ｂ−１）を得た。
【０１５１】
製造例１５〜２２
製造例１４において、配合組成を表２に示すものとする以外は、製造例１４と同様にして、固形分３０％の下塗り塗料組成物（Ｂ−２）〜（Ｂ−９）を得た。なお表２に示す配合組成は、各成分の固形分質量による。
【０１５２】
【表２】
2018192393.tif 000003
【０１５３】
水酸基含有アクリル樹脂（ｃ１）の製造
製造例２３
温度計、サーモスタット、撹拌装置、還流冷却器、窒素導入管及び滴下装置を備えた反応容器に、酢酸ブチル４５部を仕込み、窒素ガスを吹き込みながら１１５℃で攪拌し、この中に２−ヒドロキシエチルアクリレート２５部、スチレン２８部、ｎ−ブチルアクリレート４７部及び２，２’−アゾビスイソブチロニトリル４部からなるモノマー混合物を４時間かけて均一速度で滴下し、さらに同温度で１時間熟成した。その後さらに酢酸ブチル１５部及び２，２’−アゾビスイソブチロニトリル１．０部の混合物を３時間かけて反応容器に滴下し、滴下終了後１時間熟成させたのち、酢酸ブチルで希釈し、固形分５０％の水酸基含有アクリル樹脂（ｃ１−１）溶液を得た。得られた水酸基含有アクリル樹脂（ｃ１−１）のガラス転移温度（Ｔｇ）は−１４℃、水酸基価は１２１ｍｇＫＯＨ／ｇ、重量平均分子量は１５，０００であった。
【０１５４】
製造例２４、２５
製造例２３において、モノマー配合組成を表３に示すものとする以外は、製造例２３と同様にして、固形分５０％の水酸基含有アクリル樹脂（ｃ１−２）、（ｃ１−３）溶液を得た。各水酸基含有アクリル樹脂のガラス転移温度、水酸基価及び重量平均分子量を表３にあわせて示す。
【０１５５】
【表３】
2018192393.tif 000004
【０１５６】
上塗り塗料組成物（Ｃ）の製造
製造例２６
水酸基含有アクリル樹脂（ｃ１−１）溶液１４０部（固形分７０部）、「スミジュールＮ−３３００」（商品名、住化バイエルウレタン社製、ヘキサメチレンジイソシアネートのイソシアヌレート環付加物、固形分含有率１００％）３０．４部、ジブチル錫ジアセテート０．０２部及び「ディスパロン  ＬＦ−１９８５−５０」（商品名、楠本化成社製、表面調整剤、固形分含有率５０％）０．１部（固形分０．０５部）を均一に混合し、さらに固形分が３０％になるように酢酸ブチルで希釈攪拌して、上塗り塗料組成物（Ｃ−１）を得た。
【０１５７】
製造例２７，２８
製造例２６において、配合組成を表４に示すものとする以外は、製造例２６と同様にして、固形分３０％の上塗り塗料組成物（Ｃ−２）、（Ｃ−３）を得た。なお表４に示す配合組成は、各成分の固形分質量による。
【０１５８】
【表４】
2018192393.tif 000005
【０１５９】
試験板の作製
（基材）
基材（ａ）：ガラス板
１００ｍｍ×１５０ｍｍ×３．０ｍｍのガラス板の表面をイソプロピルアルコールで脱脂して、基材（ａ）とした。
【０１６０】
基材（ｂ）：ポリカーボネート（ＰＣ）板
１００ｍｍ×１５０ｍｍ×３．０ｍｍのポリカーボネート（ＰＣ）板の表面をイソプロピルアルコールで脱脂して、基材（ｂ）とした。
【０１６１】
基材（ｃ）：繊維強化プラスチック（ＦＲＰ）板
１００ｍｍ×１５０ｍｍ×３．０ｍｍの繊維強化プラスチック（ＦＲＰ）板の表面をイソプロピルアルコールで脱脂して、基材（ｃ）とした。
【０１６２】
基材（ｄ）：アクリロニトリル−ブタジエン−スチレン（ＡＢＳ）板
１００ｍｍ×１５０ｍｍ×３．０ｍｍのアクリロニトリル−ブタジエン−スチレン（ＡＢＳ）板の表面をイソプロピルアルコールで脱脂して、基材（ｄ）とした。
【０１６３】
基材（ｅ）：ガラス繊維強化ポリプロピレン（ＧＦＰＰ）板
１００ｍｍ×１５０ｍｍ×３．０ｍｍのガラス繊維強化ポリプロピレン（ＧＦＰＰ）板の表面をイソプロピルアルコールで脱脂して、基材（ｅ）とした。
【０１６４】
実施例１
前記基材（ａ）上に、プライマー組成物（Ａ−１）を刷毛を用いて膜厚が０．５μｍとなるように塗布し、常温で１０分間セッティングを行ってプライマー層を形成した。次に、下塗り塗料組成物（Ｂ−３）を、エアスプレーを用いて硬化膜厚が３０μｍとなるように塗装し、常温で１０分間セッティングを行って、未硬化の下塗り塗膜を形成した。次に、該未硬化の下塗り塗膜上に、上塗り塗料組成物（Ｃ−２）を、エアスプレーを用いて硬化膜厚が３５μｍとなるように塗装し、常温で１０分間セッティングを行って、未硬化の上塗り塗膜を形成した。その後、該未硬化の下塗り塗膜及び未硬化の上塗り塗膜を、９０℃で１時間加熱して硬化させることにより、試験板を得た。
【０１６５】
実施例２〜２２、比較例１〜７
基材、プライマー組成物（Ａ）、下塗り塗料組成物（Ｂ）、上塗り塗料組成物（Ｃ）及び膜厚を、表５に記載のものとする以外は、実施例１と同様にして、各試験板を得た。
【０１６６】
【表５】
2018192393.tif 000006
【０１６７】
評価試験
得られた各試験板について、下記の試験方法により評価を行なった。評価結果を表５に示す。
（試験方法）
＜耐水性（基材との密着性）＞
各試験板について、４０℃の温水に１０日間又は３０日間浸漬した。次に、各試験板の塗面に、ＪＩＳ  Ｋ  ５６００−５−６（１９９０）に準じて２ｍｍ×２ｍｍのゴバン目を１００個作り、その面に粘着テープを貼着し、急激に剥がした後にゴバン目塗膜の残存状態を調べ、各試験板の耐水性を下記基準にて基材との密着性の点から評価した。
【０１６８】
◎：残存個数／全体個数＝１００個／１００個で、縁欠け無し
○：残存個数／全体個数＝１００個／１００個で、縁欠けあり
△：残存個数／全体個数＝９９個〜９０個／１００個
×：残存個数／全体個数＝８９個以下／１００個。
【０１６９】
＜耐水性（外観）＞
各試験板について、４０℃の温水に１０日間又は３０日間浸漬した後の耐水性を下記基準にて外観の点から評価した。
【０１７０】
◎：試験前の塗膜に対して、全く外観の変化のないもの
○：試験前の塗膜に対して、わずかにツヤびけ、フクレ又は変色が見られるが、製品とした時に問題の無いレベル
△：試験前の塗膜に対して、若干、ツヤびけ、ワレ、フクレ又は変色が見られ、製品として劣る
×：試験前の塗膜に対して、著しく、ツヤびけ、ワレ、フクレ又は変色が見られる。
【０１７１】
＜耐冷熱負荷性（外観）＞
各試験板について、「−３０℃３時間→放冷３時間→７０℃９０％ＲＨ３時間→放冷３時間」を１サイクルとして、５００サイクルの冷熱サイクル試験を実施し、下記評価基準により、外観の点から耐冷熱負荷性を評価した。
【０１７２】
◎：試験前の塗膜に対して、全く外観の変化のないもの
○：試験前の塗膜に対して、わずかに、ツヤびけ、フクレ又は変色が見られるが、製品とした時に問題の無いレベル
△：試験前の塗膜に対して、若干、ツヤびけ、ワレ、フクレ又は変色が見られ、製品として劣る
×：試験前の塗膜に対して、著しく、ツヤびけ、ワレ、フクレ又は変色が見られる。